(57)【特許請求の範囲】
【請求項１】
乾燥基準（１１０℃、２時間）で０．５乃至６．０重量％の鉄分（Ｆｅ2Ｏ3）を含有するアロフェン系粘土鉱物５０乃至９５重量％と、スメクタイト族粘土鉱物及びホルマイト族粘土鉱物からなる群より選ばれた少なくとも１種の成分５乃至５０重量％との組成物の造粒物からなることを特徴とするペット用トイレ砂。
【請求項２】
アロフェン系粘土鉱物造粒物が２５０乃至６００ｇ／Ｌの充填密度を有するものである請求項１記載のペット用トイレ砂。
【請求項３】
アロフェン系粘土鉱物が５０ｍ2 ／ｇ以上の比表面積を有するものである請求項１または２記載のペット用トイレ砂。
【請求項４】
アロフェン系粘土鉱物がＳｉＯ2 ／Ａｌ2 Ｏ3 のモル比が１．０乃至４．５となる組成を有するものである請求項１乃至３の何れかに記載のペット用トイレ砂。
【請求項５】
（Ａ）乾燥基準で０．５乃至６．０重量％の鉄分（Ｆｅ2Ｏ3）を含有するアロフェン系粘土鉱物５０乃至９５重量％と、スメクタイト族粘土鉱物及びホルマイト族粘土鉱物からなる群より選ばれた少なくとも１種の成分５乃至５０重量％との組成物の造粒物と、（Ｂ）膨潤性粘土鉱物の造粒物を（Ａ）：（Ｂ）＝１０乃至５０：５０乃至９０の重量比でブレンドしたことを特徴とするペット用トイレ砂。
【発明の詳細な説明】
【０００１】
【発明の属する技術分野】
本発明は軽量化されたペット用トイレ砂に関するもので、より詳細には、軽量化され、吸水性、固化性、脱臭性等にも優れたペット用トイレ砂に関する。
【０００２】
【従来の技術】
猫等のペットを飼育するに際して、それが排出する尿等を処理するために、ペット用トイレ砂が古くから使用されている。このようなペット用トイレ砂としては、いろいろなものが使用されており、たとえば天然ゼオライト、川砂、シリカゲル、新聞紙、製紙スラッジ成型品等があげられる。
【０００３】
ベントナイトをペット用トイレ砂に用いることも古くから知られており、例えば、特開平１−２６９４４０号公報には、膨潤性粘土鉱物（スメクタイト）と消臭剤を併用したペット用トイレ砂が記載されている。
また、特許２５７２２０８号公報には水溶性粘着性物質を含有したスメクタイト粘土（ナトリウムベントナイト含有）射出成形物からなる吸収性組成物を含む排泄箱が記載されている。
更に、特許２５８７５３０号公報には非圧縮性且つ未焼成の水膨潤性ナトリウムベントナイトを吸収剤組成物として用いる寝わら箱が記載されている。
【０００４】
一方、鹿沼土（アロフェン）が消臭作用を有することも古くから知られており、特開昭６２−３８１６４号公報には、多孔質焼成アロフェンを有効成分とする脱臭、吸湿剤が記載され、特開平４−３５４５３３号公報には、珪藻土、シラスバルーン、パーライト、ゼオライト及びカーボンブラックと石膏またはセメントからなる被覆材料で被覆された鹿沼土、赤玉土を防臭性多孔質顆粒材料として用いることが記載されている。
【０００５】
【発明が解決しようとする課題】
従来のペット用トイレ砂の多くは、砂の様な単なる濾過剤であったり、消臭機能が弱いものが多い。吸水性は持っていても尿の吸着部分と非吸着部分を分離することが困難であり、尿を吸収した後のペット用トイレ砂の大部分または全体を交換する必要があった。
【０００６】
一方、ベントナイト等の膨潤性粘土鉱物は尿付着した部分が膨潤して凝集を起こす機能を持っており、それにより汚れた部分のみ凝固させ簡単に除去が可能となる。
しかしながら、ベントナイトはその物性上、比重が重く、取り扱いが不便であり、また消臭能力も未だ十分とはいえない。
【０００７】
また、紙類を用いたペット用トイレ砂は比重が軽く、取り扱いは便利であるが、反面、その軽さや性質によりペットの足裏に付着したり、容器の外にこぼれ落ちたりして、汚物を室内にまき散らすなどの欠点があった。
【０００８】
従って、本発明の目的は、軽量性に優れていると共に、吸水性、脱臭性、取り扱い性、更には固化性等にも優れたペット用トイレ砂を提供するにある。
【０００９】
【課題を解決するための手段】
本発明によれば、乾燥基準で０．５乃至６．０重量％の鉄分（Ｆｅ2Ｏ3）を含有するアロフェン系粘土鉱物５０乃至９５重量％と、スメクタイト族粘土鉱物及びホルマイト族粘土鉱物からなる群より選ばれた少なくとも１種の成分５乃至５０重量％との組成物の造粒物からなることを特徴とするペット用トイレ砂が提供される。
【００１０】
本発明によればまた、（Ａ）乾燥基準で０．５乃至６．０重量％の鉄分（Ｆｅ2Ｏ3）を含有するアロフェン系粘土鉱物５０乃至９５重量％と、スメクタイト族粘土鉱物及びホルマイト族粘土鉱物からなる群より選ばれた少なくとも１種の成分５乃至５０重量％との組成物の造粒物と、（Ｂ）膨潤性粘土鉱物の造粒物を（Ａ）：（Ｂ）＝１０乃至５０：５０乃至９０の重量比でブレンドしたことを特徴とするペット用トイレ砂が提供される。
【００１１】
本発明においては、
１．アロフェン系粘土鉱物造粒物が２５０乃至７５０ｇ／Ｌの充填密度を有するものであること、
２．アロフェン系粘土鉱物が５０ｍ2 ／ｇ以上、特に１００乃至４００ｍ2 ／ｇの比表面積を有するものであること、
３．アロフェン系粘土鉱物がＳｉＯ2 ／Ａｌ2 Ｏ3 のモル比が１．０乃至４．５となる組成を有するものであること、
が好ましい。
【００１２】
【発明の実施形態】
［作用］
本発明では、アロフェン系粘土鉱物の内でも、乾燥基準で０．５乃至６．０重量％の鉄分（Ｆｅ2 Ｏ3 ）を含有するものを使用する。アロフェン（ａｌｌｏｐｈａｎｅ）とは、非晶質（無定形）含水ケイ酸アルミニウム粘土鉱物の総称であり、鹿沼土として容易に入手しうる。
【００１３】
アロフェン系粘土鉱物が消臭性能を有することは古くから知られているが、上記の鉄分を含有するものは広範な消臭スペクトルを有し、例えば硫化水素に対する静的消臭容量が３９．６ｍｇ／ｇ、アンモニアに対する静的消臭容量が１３．４ｍｇ／ｇであって、ベントナイトの硫化水素に対する静的消臭容量が１ｍｇ／ｇ以下、アンモニアに対する静的消臭容量が５．３ｍｇ／ｇであるのに対して、顕著に優れている。また、後述の比較例４からも判るように、鉄分の含有量が上記範囲よりも低いアロフェン系粘土鉱物は、硫化水素に対する消臭性能が極端に劣る。
【００１４】
また、アロフェン系粘土鉱物は、ゲル状のケイ酸アルミニウムから成るという化学的構造にも関連して、多量の水分を包蔵しうるという特徴を有している。即ち、このアロフェン系粘土鉱物は、一般に、乾燥基準で２０乃至８０重量％の水分を含有した場合にも泥状化することなく、尚、粉粒体としての特性を失わないという利点を有する。
【００１５】
更に、上記の化学的構造にも関連して、アロフェン系粘土鉱物はその充填密度が２５０乃至６５０ｇ／Ｌと低く、ベントナイトの充填密度が一般に７５０乃至９００ｇ／Ｌと高いのに比して、ペット用トイレ砂として、著しく軽量化が可能となることが分かる。
【００１６】
しかしながら、アロフェン系粘土鉱物は、たとえこれを造粒したとしても、粒子の崩壊傾向が著しく、粒子強度が低く、さらさら性、流動性等に欠け、ペット用トイレ砂としての取り扱い性に難点がある。
【００１７】
本発明では、以下の２成分基準で、アロフェン系粘土鉱物５０乃至９５重量％、特に７０乃至９５重量％と、スメクタイト族粘土鉱物及びホルマイト族粘土鉱物からなる群より選ばれた少なくとも１種の成分５乃至５０重量％、特に５乃至３０重量％とを混合し、この組成物を造粒することにより、粒子強度を高めることが可能となり、さらさら性、流動性等を向上させ、ペット用トイレ砂としての取り扱い性を改善することが可能となった。
【００１８】
本発明において、スメクタイト族粘土鉱物やホルマイト族粘土鉱物は、アロフェン系粘土鉱物に対する優れた造粒媒体となるだけではなく、ペット用トイレ砂として、相加的乃至相乗的な利点をもたらす。即ち、スメクタイト族粘土鉱物は層状粘土鉱物であって、膨潤性を有しており、ペット用トイレ砂の吸水性、固化性を向上させる。一方、ホルマイト族粘土鉱物は、鎖状粘土鉱物であり、吸水性及び消臭性能を増大させる。勿論、スメクタイト族粘土鉱物とホルマイト族粘土鉱物とを併用することによって、総合的性能に優れたペット用トイレ砂とすることもできる。
【００１９】
本発明の好適な実施形態では、（Ａ）アロフェン系粘土鉱物の造粒物１０乃至５０重量部、特に２０乃至５０重量部と、（Ｂ）膨潤性粘土鉱物の造粒物５０乃至９０重量部、特に５０乃至８０重量部（合計１００重量部基準）とをブレンドして、ペット用トイレ砂とする。
【００２０】
この態様では、各成分（Ａ）及び（Ｂ）が機能分担して、優れた総合的特性を有するペット用トイレ砂となる。即ち、アロフェン系粘土鉱物の造粒物が消臭性、吸水性、軽量化等に寄与すると共に、膨潤性粘土鉱物の造粒物が吸水性、固化性等に寄与し、これらが総合されて要求される諸特性が何れも満足されることになる。特に、本発明のブレンド物では、尿が吸収された部分では、アロフェン系粘土鉱物の造粒物をも取り込んだ形で、膨潤固化が起こるので、この部分を簡単に未使用部分から分離して廃棄することが可能となり、ペット用トイレ砂の有効且つ経済的な利用が可能となる。
【００２１】
［アロフェン系粘土鉱物］
本発明では、アロフェン系粘土鉱物の内でも、乾燥基準で０．５乃至６．０重量％、特に２．０乃至４．０重量％の鉄分（Ｆｅ2 Ｏ3 ）を含有するものを使用する。アロフェンは、既に指摘したとおり、非晶質（無定形）含水ケイ酸アルミニウム粘土鉱物であり、本邦では、鹿沼土として容易に入手しうる。
【００２２】
鹿沼土は、栃木県鹿沼地区から産出される径１〜３ｃｍの淡黄〜黄色の軽石粒からなり多孔質の風化軽石で、且つ粘土分がアロフェンを主体とするもので水持ちが良いという特性がある。また、この鹿沼土は非常に崩れやすく、わずかな力で粉末になるという特性を有する。
この鹿沼土のアロフェン含有率は、一般に６２〜６５％であり、ＳｉＯ2 ／Ａｌ2 Ｏ3 のモル比が１．０乃至４．５の範囲にあるものである。
【００２３】
鹿沼土の組成の一例を下記表１に示す。
【表１】
市販の鹿沼土の化学組成（園芸用）
0003802975.tif 000002
【００２４】
本発明においては、上記の鹿沼土をそのまま用いることも可能であるが、水簸により、石、砂、石英等を分離し、精製したものを用いるのがよい。この精製処理により、アロフェン系粘土鉱物の比表面積はかなり向上し、消臭性能も向上するようになる。
【００２５】
本発明では、ＢＥＴ法による比表面積が５０ｍ2 ／ｇ以上、特に１００乃至４００ｍ2 ／ｇの範囲にあるものを使用することが、軽量化や、消臭性能、吸水性の見地から好ましい。
【００２６】
［造粒媒体］
本発明では、造粒媒体兼改質剤として、スメクタイト族粘土鉱物やホルマイト族粘土鉱物を使用する。
【００２７】
上記スメクタイト族粘土鉱物としては、各種の天然或いは合成のスメクタイト粘土鉱物或いはその化学変性物が使用される。例えば、モンモリロナイト、ベントナイト、バイデライト、ノントロナイト、サポナイト、ヘクトライト、ソーコナイト、スチーブンサイト等のスメクタイト族粘土鉱物が挙げられる。化学変性物としては、酸性白土等のモンモリロナイトを、酸処理により活性化した活性白土や、酸性白土等のモンモリロナイトをアルカリ処理に活性化した活性ベントナイト等が使用される。更に、硫酸アルミニウムを含有する活性ベントナイトや活性白土も好適に使用される。
【００２８】
スメクタイトは、ＳｉＯ4 四面体層−ＡｌＯ6 八面体層−ＳｉＯ4 四面体層か成る三層構造、或いはこれらの四面体相、八面体相が異種金属で同型置換された三層構造を基本構造とし、これらの積層層間に、水やカチオンが存在している。このスメクタイトに水が混合されると、スメクタイトの持つ層構造の基本層（板状体）同士の層間に水が入り、膨潤するが、やがては基本層がバラバラなコロイドに状に分散し、流動状態となる。これを放置すると、基本層同士の吸引反発により、カード・ハウス構造が形成され、高度に増粘されるか、あるいはゲルされた状態となる。これが、スメクタイトによる吸水性及び固化性の原理である。
【００２９】
一方、ホルマイト族粘土鉱物は鎖状粘土鉱物とも呼ばれるものであり、セピオライト、パリゴルスカイトがこれに属する。このホルマイト族粘土鉱物は、その外観形状が繊維状またはその収束体であり、その基本構造は八面体層の骨格を形成する主成分がマグネシウムからなる３−八面体型ケイ酸マグネシウム粘土鉱物である。このケイ酸マグネシウム粘土鉱物は、三次元の鎖状の結晶構造を有し、その外観形状の繊維及びその収束体の間隙にできる空孔が、ＢＥＴ法比表面積で１００乃至６００ｍ2 ／ｇの比表面積を有する。また、その収束体構造を有するが故に、吸着作用を有する多孔質の鎖状粘土鉱物である。このため、この鉱物は、バインダー持性に優れていると共に、脱臭作用をも有しており、種々の無機粉末との配合も容易である。
【００３０】
これらの粘土鉱物を本発明のバインダーとして使用する前に、ボールミル、ハンマーミキサーでの解砕、スーパーミキサー、擂解機等での練込み粉砕や、アトマイザー、ジェットミル等での衝撃粉砕等の一次粉砕処理を施し、収束体としての鎖状構造及び鱗片状としての積層構造を部分的に解繊またはほぐしてから、使用することがより好ましい。
【００３１】
［アロフェン系粘土鉱物の造粒］
本発明では、２成分合計乾燥基準で、アロフェン系粘土鉱物５０乃至９５重量％、特に７０乃至９５重量％と、スメクタイト族粘土鉱物及び／またはホルマイト族粘土鉱物５乃至５０重量％、特に５乃至３０重量％とを混合する。
【００３２】
アロフェン系粘土鉱物の量が上記範囲よりも少ないと、ペット用トイレ砂の軽量化が困難となり、消臭性能も低下する傾向があり、一方、スメクタイト族粘土鉱物やホルマイト族粘土鉱物の量が上記範囲よりも少ないと、粒子強度が低下したり、ペット用トイレ砂としての取り扱い性や総合的特性が低下する傾向がある。
【００３３】
アロフェン系粘土鉱物とスメクタイト族粘土鉱物及び／またはホルマイト族粘土鉱物とを混合し、それ自体公知の手段で造粒する。混合には、アトマイザー等の軽度の混合手段を用いればよく、造粒には、圧縮成形法、打錠成形法、転動造粒法、噴霧造粒法、押出造粒法等のそれ自体公知の造粒法が使用される。押出造粒が好適である。
造粒には、混合物が水分を含有した状態で行うのが好ましく、一般に乾燥物基準で、２０乃至４５重量％の水分を含有した状態で行うのがよい。一般には、粘土鉱物自体が有する水分を利用すればよい。
【００３４】
このアロフェン系粘土鉱物造粒物は、一般に１乃至１０ｍｍ、特に２乃至５ｍｍの粒径を有することが好ましい。粒子形状は、球状、立方体状、円柱状、角柱状、顆粒状、タブレット状、不定形状等の任意の形状であってよい。
【００３５】
得られたアロフェン系粘土鉱物造粒物は、必要により乾燥して製品とする。乾燥温度は、１１０乃至１７０℃が適当である。
【００３６】
また、造粒物の色彩を変更することにより、より商品価値を高めることができる。色彩の改良には顔料がその性能を低下させない程度まで含有させることができる。用いられる顔料としては、無機顔料が好ましく、例えば、チタン白、亜鉛華、アンチモン白、塩基性硫酸鉛、硫酸バリウム、ケイ酸鉛、カーボンブラック、鉄黒、ベンガラ、バーミリオン、黄鉛、黄色酸化鉄、チタンイエロー、リサージ、ゼオライト、ハイドロタルサイト、リチウムアルミニウム、酸化クロムグリーン、コバルトブルー、群青、紺青等が挙げられる。
【００３７】
［ブレンド物］
本発明において、前述したアロフェン系粘土鉱物の造粒物は、これを単独でペット用トイレ砂として使用されるが、（Ａ）アロフェン系粘土鉱物の造粒物１０乃至５０重量部、特に２０乃至５０重量部と、（Ｂ）膨潤性粘土鉱物の造粒物５０乃至９０重量部、特に５０乃至８０重量部とのブレンド物で用いることにより、総合的性能に優れたものとなる。
【００３８】
膨潤性粘土鉱物としては、既に述べたスメクタイト族粘土鉱物は全て使用されるが、天然或いは合成のベントナイトが特に優れている。
【００３９】
この粒状膨潤性粘土鉱物は、アロフェン系粘土鉱物の粒状物と同様の方法で造粒され、一般に１乃至１０ｍｍ、特に２乃至５ｍｍの粒径を有することが好ましい。粒子形状は、球状、立方体状、円柱状、角柱状、顆粒状、タブレット状、不定形状等の任意の形状であってよい。
【００４０】
好適なベントナイトは、特公平５−７３６８９号公報に記載されているような活性ベントナイトからなるものであり、モンモリロナイトを主成分として及びクリストバライトを少量成分として含有し、且つモル比で表して、
Ａｌ2Ｏ3／ＳｉＯ2  ＝０．０９５乃至０．１６
Ｎａ2Ｏ／ＳｉＯ2  ＝０．８×１０-2乃至４．５×１０-2
ＭＯ／ＳｉＯ2  ＝４．５×１０-2乃至９．５×１０-2
（式中、Ｍはアルカリ土類金属である）
の化学組成を有し、ＡＣＣ法膨潤度が２５ｍｌ／２ｇ以上で、且つ流動挙動指数（ｎ）が０．５３以下のものである。
【００４１】
（ＡＣＣ法膨潤度の測定方法）
イオン交換水１００ｍｌを入れた１００ｍｌの共栓付メスシリンダーに、試料２ｇ（水分４〜１０．０％のもの）を内壁に殆ど付着しないように加える。先に加えた試料が殆ど沈着したのち次の試料を加える。加え終わったら栓をして２４時間静置し容器内に推積した試料の見掛け容積を読みとる。膨潤力の単位を（ｍｌ／２ｇ）として表示する。
【００４２】
この活性ベントナイトは、濃度が３ｇ／１００ｍｌの食塩水スラリーとして測定したｐＨが３乃至７の範囲にあり且つクリストバライトを含有する含水酸性白土に、無水物換算で１乃至５重量％の固体炭酸ナトリウムを添加し、５０℃以上の温度で混練し、クリストバライトの残留条件下に酸性白土を活性ベントナイトに転化することにより製造される。
【００４３】
上記粒状活性ベントナイトは、ペットの尿等を吸収すると共に固形化して、該当部分の取り出しを容易にし、その臭いもある程度吸収するという点で、ペット用トイレ砂の成分として特に優れたものである。
【００４４】
本発明のブレンド物において、アロフェン系粘土鉱物造粒物の配合量が上記範囲よりも低い場合、本来の軽量化の目的が達成されず、消臭性能も低下する傾向があり、一方膨潤性粘土鉱物の造粒物の配合量が上記範囲を下回ると、固化性能が低下する傾向がある。
【００４５】
上記ブレンド物に使用するアロフェン系粘土鉱物の造粒物は、造粒媒体として、ホルマイト族粘土鉱物を用いた造粒物であることが好ましい。この造粒物は、消臭性能に優れており、一方必要とする固化性は膨潤性粘土鉱物の造粒物により与えられるからである。
【００４６】
本発明のブレンドタイプのペット用トイレ砂は、上記各成分を、タンブラー、コニカルブレンダー等でブレンドすることにより、容易に得られる。
【００４７】
このブレンド物には、他の成分をブレンドすることもできる。例えば消臭性能の一層の向上のために、フィロケイ酸塩を配合することができる。
微結晶で比表面積の大きい合成のフィロケイ酸亜鉛、フィロケイ酸マグネシウム、含アルミニウムフィロケイ酸亜鉛、含アルミニウムフィロケイ酸マグネシウムを使用できる。
特に好適なフィロケイ酸塩として、（１）特開昭６１−１００２１号公報に記載されているフライポンタイト型のＸ線回析像と１００ｍ2 ／ｇのＢＥＴ比表面積を有するフィロケイ酸亜鉛や含アルミニウムフィロケイ酸亜鉛或いは（２）特公平５−７９６０２号公報に記載されている複合フィロケイ酸塩、即ち非晶質で多孔質のシリカ或いはシリカアルミナと、その一次粒子表面に形成されたフィロケイ酸亜鉛乃至マグネシウムや含アルミニウムフィロケイ酸亜鉛乃至マグネシウムが挙げられる。
【００４８】
更に本発明品にその性能を損なわない程度に他の有機、無機の消臭剤、抗菌剤を添加することもできる。例えばシリカ無機消臭剤としては、ホワイトカーボン、その他の湿式法非晶質シリカや、酸性白土、モンモリロナイト、フラースアース等の粘土鉱物及びこれらを酸処理して得られるシリカ等、層状ケイ酸塩としてマガディアイト、ケニヤアイト、マカタイト、アイラアイト、カネマイト及びこれらを酸で処理して得られるもの、ケイ酸塩としては、ケイ酸マグネシウム、ケイ酸カルシウムの如きケイ酸アルカリ土類金属塩、ケイ酸亜鉛の如きケイ酸の第IIｂ族金属塩を添加することができる。
【００４９】
アルミノケイ酸塩としては、層状アルミノケイ酸塩、特に各種粘土鉱物や、テクトケイ酸塩、ゼオライト、例えばモルデナイト、クリノプチロライト、ホージャサイト、ゼオライトＡ，ゼオライトＸ，ゼオライトＹ、ゼオライトＰ、アナルサイム、ソーダライト等と、更にこれらゼオライトを銀、銅、亜鉛等の抗菌性イオンでイオン交換したゼオライトを添加することもできる。
【００５０】
有機抗菌剤としては、ポビドンヨード等のヨードホールを上記無機化合物に担持したものを配合することもできる。
【００５１】
リン酸塩としては、リン酸チタン、リン酸ジルコニウム、リン酸銅、リン酸スズを添加することができ、加えて吸着した有害物質を分解し、抗菌性を付与するために酸化チタン等の光反応性半導体を配合することも好ましい。
【００５２】
【実施例】
本発明を次の実施例で説明する。
尚、本発明においての試験方法は以下によった。
【００５３】
（１）充填密度試験方法
ＪＩＳ．Ｋ−６２２０．６．８．（鉄シリンダー法）に準拠して測定した。
（２）粒子強度試験
適当な試料粒２０個の耐圧強度を木屋式強度計で測定し平均値を求めた。
（３）脱臭試験方法（吸着容量）
ガス採取用シリコンゴム栓付き１．８リットル密閉ガラス容器に試料を一定量秤取した。次に注射器にて硫化水素ガス及びアンモニアガスを一定量添加し２４時間後ガス検知管により容器中のガス濃度を測定し吸着容量を算出した。未検出の際には、更に一定量のガスを添加し測定を繰り返した。
（４）官能脱臭試験方法
各試料５００ｍｌを６リットルの臭気補集瓶に入れ、アンモニアと硫化水素を混合した人工尿臭１０ｍｌ注入する、２時間放置後、臭気強度を５人のパネルで官能評価する、下記に評価基準を示す。
評価点        評価基準
０            無臭
１            非常に微かな臭い
２            微かな臭い
３            容易に感じる臭い
４            強い臭い
５            非常に強い臭い
（５）吸水性試験
３０ccのガラス容器に試料２ｇを入れ、１％食塩水８cc添加した。１分間静置後、水平より３０度傾け、その状態を観察し、以下のような基準により評価した。
◎：流動性を全く示さない
○：やや流動性を示す
△：液状物の流出
×：沈殿物と液状物に分かれる
（６）固化試験方法
３００ｍｌのトールビーカーに深さ６ｃｍになるように試料を入れる。上方よりペットの尿の代替である１％食塩水７ｍｌを１０秒間で滴下し、試料を固化させ固化状態を評価する。
評価基準を下記の通り示す。
◎：手指により圧力を加えても容易には崩れない。
○：手指により圧力を加えると崩れる。
△：そのままでは固化しているが、手で持ち上げると崩れる。
×：固化しない。
【００５４】
（実施例１）
市販されている園芸用鹿沼土０．７Ｋｇとセピオライト粉末（水澤化学製エードプラスＳＰ）０．３Ｋｇ（鹿沼土：セピオライト＝７０：３０）を混練押出成形機で直径０．３ｃｍ長さ１．０ｃｍの円柱状ペレットを得、１６０℃、１５時間乾燥し試料１とした。
用いた鹿沼の乾燥物基準（１１０℃で２時間乾燥した場合）での鉄（Ｆｅ2Ｏ3）分は３．３ｗ％であり、比表面積は２６３ｍ2 ／ｇであった。
試料１の化学組成を表１に、充填密度、粒子強度、消臭試験結果を表２に示す。
【００５５】
（実施例２）
鹿沼土：セピオライトを９０：１０に変更した以外は同様にして試料２を得た。試料２の充填密度、粒子強度、消臭試験結果を表２に示す。
【００５６】
（実施例３）
鹿沼土：セピオライトを５５：４５に変更した以外は同様にして試料３を得た。試料３の充填密度、粒子強度、消臭試験結果を表２に示す。
【００５７】
（実施例４）
市販されている園芸用鹿沼土０．７Ｋｇとベントナイトスラリー（固形分６％）５．０Ｋｇ（鹿沼土：ベントナイト固形分＝７０：３０）を混練押出成形機で直径０．３ｃｍ長さ１．０ｃｍの円柱状ペレットを得、１６０℃、１５時間乾燥し試料４とした。
試料４の充填密度、粒子強度、消臭試験結果を表２に示す。
更に、この吸水性、固化性、官能脱臭試験を測定し表３に示す。
【００５８】
（実施例５）
市販されている園芸用鹿沼土１．０Ｋｇを乳鉢で粉砕し、得られた粉状物を２リットルの水に撹拌分散し約１分後懸濁状態の上層部のみ濾過する。濾過物は石英等の比重の重い部分が除かれた鹿沼土となる。
この精製鹿沼土を用いて実施例１と同様にして試料５を得た。
試料５の充填密度、粒子強度、消臭試験結果を表２に示す。
【００５９】
（比較例１）
市販されている天然ゼオライト（＃ＳＳ：日東粉化製）０．７Ｋｇとセピオライト粉末（水澤化学製エードプラスＳＰ）０．３Ｋｇ（天然ゼオライト：セピオライト＝７：３）を混練押出成形機で直径０．３ｃｍ長さ１．０ｃｍの円柱状ペレットを得て１６０℃で１５時間乾燥し試料６とした。
試料６の充填密度、粒子強度、消臭試験結果を表２に示す。
【００６０】
（比較例２）
実施例１の鹿沼土：セピオライトを９８：２に変更した以外は実施例１と同様にして試料７を得た。
試料７の充填密度、粒子強度、消臭試験結果を表２に示す。
成形した造粒物は強度が弱く、運搬途中で大部分が崩れたしまった。
【００６１】
（比較例３）
実施例１の鹿沼土：セピオライトを３０：７０に変更した以外は実施例１と同様にして試料８を得た。
試料８の充填密度、粒子強度、消臭試験結果を表２に示す。
【００６２】
（比較例４）
市販されている鉄分３．３ｗ％の園芸用鹿沼土１００ｇに有機酸水溶液を加え、撹拌、濾過、乾燥し鉄分０．４ｗ％に減少した鹿沼土を得た。
鉄分を除去した鹿沼土は処理前の鹿沼土の色である茶色から淡灰色に変化していた。
この酸処理を行った除鉄鹿沼土を用いた以外は実施例１と同様に試料９を得た。
更に、消臭試験結果を表２に示す。
【００６３】
（実施例６）
実施例１で得られた試料１、０．２Ｋｇにクリストバライト含有酸性白土を固体炭酸ナトリウムで処理して得られるベントナイト造粒物  ０．８Ｋｇを加え、均一になるよう混合し試料１０を得た。
用いたベントナイト造粒物のＡＣＣ法膨潤度は２８ｍｌ／２ｇであった。
この混合物の吸水性、固化性、官能脱臭試験を測定し表３に示す。
更に、充填密度、消臭試験結果を表２に示す。
【００６４】
（実施例７）
実施例１で得られた試料１を０．３５Ｋｇと実施例６で用いたベントナイト造粒物０．５５Ｋｇと含アルミニウムフィロケイ酸亜鉛（ミズカナイト：水澤化学工業製）０．１０Ｋｇを加え、均一になるよう混合し試料１１を得た。
この混合物の吸水性、固化性、官能脱臭試験を測定し表３に示す。
【００６５】
（実施例８）
実施例１で得られた試料１を０．４５Ｋｇと市販のベントナイト造粒物０．５５Ｋｇを加え、均一になるよう混合し試料１２を得た。
この混合物の吸水性、固化性、官能脱臭試験を測定し表３に示す。
【００６６】
（実施例９）
実施例５で得られた試料５を０．４５Ｋｇと市販のベントナイト造粒物０．５５Ｋｇを加え、均一になるよう混合し試料１３を得た。
この混合物の吸水性、固化性を測定し表３に示す。
【００６７】
（実施例１０）
実施例４で得られた試料４を０．４５Ｋｇにポビドンヨード添着（0.01W%）ベントナイト造粒物０．５５Ｋｇを加え、均一になるよう混合し試料１４を得た。
この混合物の吸水性、固化性、官能脱臭試験を測定し表３に示す。
【００６８】
（比較例５）
比較例４で得られた試料９を０．７Ｋｇに実施例６で使用したベントナイト造粒物０．３Ｋｇを加え、均一になるよう混合し試料１５を得た。
【００６９】
（比較例６）
比較例４で得られた試料９を０．３Ｋｇに市販のシリカゲルペット用トイレ砂０．７Ｋｇを加え、均一になるよう混合し試料１６を得た。
固化性を測定したところ固化凝集は全く見られなかった。
この混合物の吸水性、固化性、官能脱臭試験を測定し表３に示す。
また充填密度、粒子強度、消臭試験結果を表２に示す。
【００７０】
（比較例７）
比較例４で得られた試料９を０．３Ｋｇに市販の天然ゼオライトペット用トイレ砂０．７Ｋｇを加え、均一になるよう混合し試料１７を得た。
固化性を測定したところ固化凝集は全く見られなかった。
この混合物の吸水性、固化性、官能脱臭試験を測定し表３に示す。
【００７１】
（比較例８）
市販のベントナイト造粒ペット用トイレ砂を試料１８とし、この試料の充填密度、粒子強度、消臭試験結果を表２に示し、吸水性、固化性、官能脱臭試験を測定し表３に示す。
【００７２】
【表２】
0003802975.tif 000003
【００７３】
【表３】
0003802975.tif 000004
【００７４】
【発明の効果】
本発明から成るペット用トイレ砂を用いることにより、軽量化されたペット用トイレ砂を安価に得ることができる。また得られたペット用トイレ砂は吸水性や固化性に優れ、特に脱臭性能においては従来品と比較しても格段に改良される。